(57)【特許請求の範囲】
【請求項１】
ウエーハ外周面取部に研磨剤を供給しながら研磨布を用いて鏡面化するウエーハ外周面取部の研磨を、研磨速度の異なる複数工程を用意し、研磨速度が小さくなるような工程順にて、順次面取り研磨を行なうとともに、
前記複数工程が、少なくともウエーハ外周面取部の｛１１０｝面に相当する部位を研磨する第１の研磨工程と、ウエーハ外周面取部全体を仕上げ研磨する第２の研磨工程とを有することを特徴とするウエーハ外周面取部の研磨方法。
【請求項２】
前記第１の研磨工程が、前記第２の研磨工程より研磨量の多い研磨条件で研磨する研磨工程であることを特徴とする請求の範囲第１項記載のウエーハ外周面取部の研磨方法。
【請求項３】
前記複数工程の工程間において、研磨布の硬度及び／又は研磨剤粒径を変えることで研磨速度を異ならせることを特徴とする請求の範囲第１若しくは２項記載のウエーハ外周面取部の研磨方法。
【請求項４】
第２の研磨工程で使用する研磨布の硬度は第１の研磨工程で使用する研磨布の硬度より柔らかいものであることを特徴とする請求の範囲第３項記載のウエーハ外周面取部の研磨方法。
【請求項５】
第２の研磨工程で使用する研磨剤の粒径は、第１の研磨工程で使用する研磨剤の粒径より小さくすることを特徴とする請求の範囲第３項記載のウエーハ外周面取部の研磨方法。
【請求項６】
表面に硬度の異なる複数の研磨布を貼付した回転ドラムに、ウエーハを回転させながら、その外周面取部を押し当て、ウエーハと研磨布の接触部分に研磨剤を供給しながら擦り合わせることを特徴とする請求の範囲第１項、第２項、第３項若しくは第４項記載のウエーハ外周面取部の研磨方法。
【請求項７】
ウエーハ外周面取部に研磨剤を供給しながら研磨布を用いて鏡面化するウエーハ外周面取部の研磨手段を、研磨速度を異ならせて複数手段設けてなるウエーハ外周面取部の研磨装置において、
前記複数の研磨手段は、研磨速度が小さくなるような工程順にて、順次面取り研磨を行なう第１の研磨手段と第２の研磨手段よりなり、
前記第１の研磨手段が、少なくともウエーハ外周面取部の｛１１０｝面に相当する部位を研磨する研磨手段であり、第２の研磨手段が前記ウエーハ外周面取部の｛１１０｝面に相当する部位を研磨後に、ウエーハ外周面取部全体を仕上げ研磨する研磨手段であることを特徴とするウエーハ外周面取部の研磨装置。
【請求項８】
前記第１の研磨手段が、前記第２の研磨工程より研磨量の多い研磨条件で研磨する研磨手段であることを特徴とする請求の範囲第７項記載のウエーハ外周面取部の研磨装置。
【発明の詳細な説明】
【発明の属する技術分野】
本発明はウエーハの外周面取部を鏡面研磨する研磨方法及び研磨装置に関するものである。
【従来の技術】
シリコン半導体或いは化合物半導体などの鏡面ウエーハの製造工程の概要を述べると、先ず引き上げなどの工程で製造された単結晶インゴットを円盤状にスライスしウエーハの原型を得る。ついでスライスによって生じた表面のかなり大きな凹凸層を削ることによって表面の平坦度と表裏面の平行度を出すためのラッピングを行なう。これら機械加工プロセスを経たウエーハは表面にダメージ層即ち加工変質層を有しているので化学エッチングによってそれを除去をする。そして最終的には表面鏡面化のための研磨が行なわれる。
かくして製造された半導体鏡面ウエーハは次のデバイス製造プロセスに投入されるが、デバイス製造プロセスではさらに基板工程、配線工程、試験工程がある。基板工程では基本的なデバイスの基板構造が形成され、その後配線パターンなどの構造形成にかかわる配線工程を経て、各デバイスチップに切断されて組み立て工程へ受け渡されていく。
上記した単結晶インゴットから半導体デバイスが製造されるまでの工程をみればわかるように、ウエーハの状態で扱われる工程がほとんどであって、鏡面ウエーハ製造工程は言うまでもなく、デバイス製造プロセスにおいても、基板工程と配線工程はウエーハ状態で扱われる。そこでは自動搬送などウエーハの外周部を利用した操作が頻繁に繰り返される。このため、円盤状ウエーハの外周部が切断されたままの直角の状態であると、欠け、チップを生じ易く結果として生じるパーティクルが主表面などに付着して後工程の製造歩留まりを低下させる。また外周部の表面状態が粗いと、エッチングプロセスなどに使用した化学物質の洗浄が完全に行なわれず、残存して以後の工程への悪影響を来す。さらには、当該単結晶ウエーハ主面上にエピタキシャル成長などを行なってウエーハとしての製品加工度を高める場合、外周部の表面の不規則且つ欠陥的結晶配列状態によっては、ノジュールといわれる複数の突起や、主面周辺部にクラウン（連続突起状結晶成長）の発生をもたらすなどの不利に繋がる。よって、ウエーハの加工では主面の加工のみならず、外周部の加工も重要であって、現在では外周部は面取り加工に加えて鏡面状に研磨して、チッピングに対する備えとし、且つ高度に整えられた表面状態とするのが一般的である。
即ち、ウエーハ外周部は面取部加工工程を経て、ついで当該部位を鏡面に研磨する鏡面研磨加工工程に付されるが、面取部加工工程では外周部の面取り形状を整えるために、面取部断面プロファイルに合せ、先ずは研削加工を行なう。この工程で砥石の砥粒の脱落や砥石の形状変化の影響などで、深い条痕（傷）が発生する。従って、少なくともこの条痕を除去するまでは鏡面研磨する必要がある。
また、ウエーハ外周部の加工については、表面に砥粒が担持されたテープを用い、研磨布を用いた鏡面面取りの加工負担を減らすようなことも行なわれるが、このテープを用いた加工では、研磨布を用いた加工より、加工歪が入り易いこともあり、歪を完全に徐去するためには、結局は研磨布を用いた鏡面面取りを念入りに行なう必要がある。
さらには、シリコンウエーハの外周部を構成する面取部は主面と異なり種々の結晶方位の面からなっている。一方、アルカリ系のエッチング液に対しては、結晶方位によって反応性が異なる、即ち異方性なので、アルカリエッチングをした場合面取部の位置によって表面粗さが異なってくる。例えば第１図のような（１００）ウエーハの外周部には｛１００｝面、｛１１０｝面が４５度間隔で存在し、これをエッチングするときは、ウエーハ外周部の｛１１０｝面部分は大きく粗れるものの、｛１００｝面部分はそれほど粗れない現象がある。このようなウエーハの外周面取部を鏡面研磨する場合、｛１１０｝面の粗さに合わせた研磨が必要になる。
従来、ウエーハ外周面取部の鏡面研磨は通常単一条件で一工程、即ち俗に言う一段研磨で行われている。ところがウエーハの主面を研磨する場合、加工歪の低減と平坦度の改善を厳しく追及する目的で、研磨条件を変えて複数の工程、即ち多段で研磨するのが一般的である。これは、フラットネス、うねり、さざ波、ヘイズといった異なった性格の非平坦性があるので、一定の条件では改善することができず、それぞれの問題に対処するために研磨速度を変えて行うのである。一方、ウエーハ外周部では、現状問題とするのは加工歪や粗さである。従って、これらに対処するには一定の研磨条件で可能であるので、従来では一段の鏡面研磨工程で行われている。
そして、この鏡面研磨に用いられている研磨装置は、第４図に示すように表面に研磨布を貼付した回転ドラムと、ウエーハを回転させながらその外周面取部を前記回転ドラムに一定の角度をもって押し当てるようにしたウエーハ回転部とウエーハと研磨布の接触部分に研磨剤を供給するノズルを具えた装置が一般に使用されている。
さて、近年ウエーハ外周部に対する品質要求も厳しくなり、外周部の加工歪及び表面粗さに対しても極めて高度な要求が出されている。そのために鏡面研磨のための研磨時間が長くなり、また鏡面研磨で使用される研磨布の寿命も問題となり、生産性、コストの面で改善する必要がでてきた。従来のような最終仕上がりを目標とした単一条件での研磨では、異なった粗さの表面部分の仕上がりを同一化するために、特に過剰な研磨を行っている場合が多く、生産性の低下につながっていた。
【発明が解決しようとする課題】
本発明は上記の問題点に鑑み、ウエーハ外周面取部の研磨プロセスにおいて研磨時間を短縮して、プロセスの生産性を向上させるのを目的とする。
【課題を解決するための手段】
本発明はウエーハ外周面取部に研磨剤を供給しながら研磨布を用いて鏡面化するウエーハ外周面取部の研磨を、研磨速度の異なる複数工程を用意し、研磨速度が小さくなるような工程順にて、順次面取り研磨を行なうとともに、
前記複数工程が、ウエーハ外周面取部の｛１１０｝面に相当する部位を研磨する第１の研磨工程と、ウエーハ外周面取部全体を仕上げ研磨する第２の研磨工程とを有することを特徴とする。
即ち本発明は、大きな表面粗さや深い条痕を速やかに消滅することを目的に、研磨速度は速いが面の仕上がりは粗い条件で先ず研磨を行い、次いで略全体の表面状態が均一化した時点で仕上げ研磨を行ない要求仕様に適う、加工歪のない、表面粗さの小さい、高度な周辺面取部表面状態に仕上げるのである。これにより研磨時間が著しく短縮され格段と生産性が向上するのである。
粗から仕上げへと移行する過程は連続的であっても、段階的であっても構わないが、少なくとも２段階の研磨速度条件の組合せが必要である。即ち、少なくとも研磨量の多い研磨速度条件で研磨する第１の研磨工程と、鏡面仕上げするための第２の研磨工程とを有することを特徴とする。ここで研磨布で研磨する鏡面面取りの段数は２段に限らず３段以上でもよい。
更に、前記したように、ウエーハ外周部は特定部分が粗れ易いことがある。よって、ウエーハ外周部の｛１１０｝面に相当する特定部分を研磨する第１の研磨工程と、ウエーハ外周部全体を仕上げ研磨する第２の研磨工程に分けて行うようにしてもよい。この時、ウエーハ外周部の特定部分が｛１１０｝面の場合、｛１１０｝面のみを研磨してもよいし、他の部分より｛１１０｝面に相当する位置がより早く研磨される条件で研磨してもよい。例えば｛１１０｝面とその他の部分とでは研磨圧力、接触滞留時間などを変えるようにすればよい。かくして｛１１０｝面と他部分が区別出来ない程度になったら、次いで最終的な仕上げ研磨をウエーハ全体に対して行うことで時間の短縮ができ、生産性が向上する。
また、本発明は少なくとも二つの研磨工程からなる複数工程間において、研磨布の硬度及び／又は研磨剤粒径を変えることで研磨条件を異ならせることも特徴とする。上記これらの条件は研磨速度とともに表面粗さをきめる重要な因子であるとともに、変更が容易だからである。
更に具体的には上記において、第２の研磨工程で使用する研磨布の硬度は第１の研磨工程で使用する研磨布の硬度より柔らかい研磨布を使用することも本発明の特徴である。
同様にして、第２の研磨工程で使用する研磨剤の粒径は、第１の研磨工程で使用する研磨剤の粒径より小さくすることも本発明の特徴である。このとき、研磨剤の種類を変えるようにしてもよい。例えば第１の研磨では、研磨能力の高いヒュームドシリカを用い、第２の研磨では、面粗さをよりよく改善できる粒径の小さいコロイダルシリカを含有した研磨剤を用いればよい。
ここで使用する外周面取部の研磨装置は、ウエーハ外周面取部に研磨剤を供給しながら研磨布を用いて鏡面化するウエーハ外周面取部の研磨手段を、研磨速度を異ならせて複数手段設けてなるウエーハ外周面取部の研磨装置において、
前記複数の研磨手段は、研磨速度が小さくなるような工程順にて、順次面取り研磨を行なう第１の研磨手段と第２の研磨手段よりなり、
前記第１の研磨手段が、少なくともウエーハ外周面取部の｛１１０｝面に相当する部位を研磨する研磨手段であり、第２の研磨手段が前記ウエーハ外周面取部の｛１１０｝面に相当する部位を研磨後に、ウエーハ外周面取部全体を仕上げ研磨する研磨手段であることを特徴とする。
そして本発明の実施態様によっては特に限定する必要はないが、表面に研磨布を貼付した回転ドラムと、ウエーハを回転させながらその外周面取部を前記回転ドラムに押し当てるようにしたウエーハ回転部と該回転ドラムと該ウェーハ回転部が回転ドラム軸方向上下に相対的に移動する直線移動手段とウエーハ接触部分に研磨剤を供給するノズルとを有し、少なくとも加工圧力若しくはウェーハ回転速度のいずれかが異なるように設定された回転ドラム型のウエーハ周辺部研磨装置を２台使用し、それぞれの装置で研磨布の硬度及び／又は研磨剤を変更し、順次続けて流すことで容易に対応できる。
更に、同一装置に二本の回転ドラムとそれぞれ付属する研磨剤供給ノズルを配置した所謂ツイン型の装置で、研磨布の硬度及び／又は研磨剤を変更し、順次続けて該複数の回転円筒に押し当てて研磨を実行しても同様である。
ここで本発明は更に、本発明を迅速且つ有効に実施できる装置として、研磨布を貼付した回転ドラムと、ウエーハを回転させながらその外周面取部を押し当てるようにしたウエーハ回転部と、ウエーハと研磨布の接触部分に研磨剤を供給部を備えたウエーハ外周面取部の研磨装置において、
硬度の異なる複数の研磨布を貼付した回転ドラムと、前記ウェーハと回転ドラム間、に研磨布貼付面と平行な方向にウエーハ外周面取部の研磨位置を相対移動させる相対直線移動手段とを設け、該直線移動手段の移動範囲が少なくとも複数の研磨布の研磨位置へのウェーハ移動距離であることとし、好ましくは前記回転ドラムに貼付させた複数種の研磨布の張り付け方向と、前記直線移動手段の移動方向がドラム回転軸方向であるのがよく、言い換えれば前記回転ドラムに貼付してある研磨布を回転軸方向に複数段階に異ならせ、前記直線移動手段によりウェーハ面取り部の各研磨位置での硬度が複数段階に変化するように構成したことを特徴とする装置を提供する。尚、前記硬度は２段階に段階的に変化させるのがより簡易で分かりやすい。また、付属する研磨剤供給部は研磨剤を研磨途中で切り替えられるような切り替え手段を具えているのが好ましい。又直線移動手段には、油圧、空圧シリンダを用いたもの、モータにガイドレールを組み合わせたもの等が用いられる。
【発明の実施の形態】
次に本発明の実施の形態を実例を挙げて説明する。但しこの実施形態に記載されている構成部品の寸法、材質、形状、その相対的配置は、特に特定的な記載がない限りはこの発明の範囲をそれのみに限定する趣旨ではなく単なる説明例にすぎない。
ウエーハ外周面取部を研磨するための研磨装置１は、第４図に示すような表面に研磨布２を貼付した回転ドラム３と、ウエーハＷを回転させながらその外周部を前記回転ドラム３と、ウエーハを回転させながら一定の角度をもって押し当てるようにしたウエーハ回転部４と、矢印７として示すように、該回転ドラムと該ウェーハ回転部が回転ドラム軸方向上下に相対的に移動する直線移動手段とウエーハＷと研磨布２の接触部分に研磨剤５を供給するノズル６とを具え、加工圧力とウェーハ回転速度を可変に制御可能なウエーハ外周面取部鏡面研磨装置を用いて研磨を行った。
なお、本比較例及び実施例で用いたウエーハＷは、インゴットよりスライスした直径２００ｍｍ、面方位（１００）シリコンウエーハを砥石による通常の面取り加工を施し、ラッピング及びアルカリ溶液によるエッチングを行ったものを用いた。このウエーハ面取部の表面粗さ（Ｒａ）を光学式の表面粗さ計であるＣｈａｐｍａｎＭＰ２０００＋を使用し、カットオフ２０μｍで測定した値は６０〜９０ｎｍであった。
比較例１
比較例１として、従来の単一工程での鏡面研磨工程で実施した。
研磨条件は、研磨布として不織布タイプの研磨布でアスカーＣ硬度（スプリング硬さ試験機の一種であるアスカーゴム硬度計Ｃ型により測定した値）で７２程度のものを用いた。研磨剤は大粒径コロイダルシリカ（粒径６０ｎｍ）を含有したアルカリ溶液を用いた。ドラム回転速度は８００ｒｐｍでおこなった。本研磨速度条件は研磨ダメージが大きい速度条件であるが、研磨能力に優れている。
比較例２
次に、従来の単一工程でも別な研磨条件での鏡面研磨工程を実施した。研磨速度条件は、研磨布として不織布タイプの研磨布で硬度が比較例１より低いアスカーＣ硬度６２程度のものを用いた。研磨剤はコロイダルシリカ（粒径３０ｎｍ）を含有したアルカリ溶液を用いた。ドラム回転速度８００ｒｐｍで行った。本研磨条件は、表面粗さを考慮にいれた条件である。
実施例１
第４図に示す研磨装置を２台用い、粗研磨（１次研磨）として、比較例１の研磨速度条件を用い、第１の研磨装置で４０秒でウエーハを１回転させ研磨し、次に第２の仕上げ研磨（２次研磨）として比較例２の研磨速度条件で研磨するという順で実施した。この時１次研磨と２次研磨では、別々の鏡面面取り装置（２台）を切り換え可能にウェーハ面取り部に同一の設定圧で接触するように構成した。
上記比較例、実施例においては、ウエーハは１回転させるだけで研磨を行い、研磨部分の表面粗さを測定した。１回転させる時間が短いほど（回転速度が速いほど）研磨布とウエーハの接触滞留時間は短く、未研磨が起こりやすくなり、面荒れが改善されない状態になる。上記比較例１、２及び実施例１は、それぞれの研磨条件で、ウエーハを１回転させる時間に対する研磨部分表面の平均粗さ（Ｒａ）を測定し、その結果を第３図に示した。例えば比較例１では、４０秒かけてウエーハを１回転させると、約２０ｎｍ程度の粗さに改善される。しかしそれ以上かけて研磨をおこなっても表面粗さは改善されなかった。比較例２では、表面粗さは５ｎｍ程度まで改善されるが、ここまで改善するには１４０秒以上の研磨時間が必要であった。
比較例１と同じ条件で１次研磨を４０秒／ウエーハ１回転で行い、次いで比較例２と同じ条件で２次研磨という順で実施した本発明の実施例では、全体で８０秒（＝１次４０秒＋２次４０秒）の研磨時間で５ｎｍまで表面粗さが改善され、比較例１の同時間と比べて、粗さが１５ｎｍほど微細になっている。
第３図からもわかるように研磨速度が速い研磨条件であると一定値となって飽和する表面粗さのレベルは悪く（比較例１）、逆に研磨速度が遅い研磨条件では、一定になる表面粗さのレベルは良い（比較例２）。これらを考慮し研磨する工程段数及び各研磨工程の切り替えの時期を決める必要がある。本発明の少なくとも２段の研磨工程を実施するとき、次段の研磨工程への切り替えの時点は当該段階での研磨粗さレベルが一定の飽和値に達する時点若しくは直前で切り替え、次に更に粗さを小さくできる研磨条件に逐次変更していくことで、効率的に行える。研磨工程の段数は、許容される研磨時間及び研磨粗さにより適宜決定すればよい。
実施例２
本実施例を第２図を用いて更に詳しく説明する。鏡面研磨装置１１は表面に研磨布１２を貼付した回転ドラム１３と、矢印７で示すように該回転ドラムと該ウェーハ回転部が回転ドラム軸方向上下に相対的に移動する直線移動手段とウエーハＷを回転させながらその外周面取部を前記回転ドラム１３に押し当てるようにしたウエーハ回転部１４とウエーハＷと研磨布１２の接触部分に研磨剤１５を供給するノズル１６とを具え、加工圧力とウェーハ回転速度のいずれか可変に制御可能に構成された鏡面面取り装置１１であって、前記回転ドラム１３に貼付してある研磨布１２ａ，１２ｂを回転軸方向に２段階に異ならせ、前記直線移動手段７の移動によりウェーハ面取り部の各研磨位置での研磨布硬度が２段階に変化するように設定された研磨装置である。例えば、回転ドラム周面上段に研磨布１２ｂ、下段に研磨布１２ａと硬さの異なる研磨布を貼付する。
具体的な実施例として第２図で示すように、回転ドラムに貼付する研磨布は、上段にアスカーＣ硬度６２の研磨布１２ｂ、下段にアスカーＣ硬度７２の研磨布１２ａを使用した。研磨剤１５は、コロイダルシリカ（粒径３０ｎｍ）を含有したアルカリ溶液を用いた。回転ドラムの回転速度は８００ｒｐｍである。
本装置を用い、先ずドラム下段のアスカーＣ硬度７２の研磨布部分で鏡面研磨をウエーハ１回転４５秒で施し、次に前記直線移動手段７の移動により上段アスカーＣ硬度６２の研磨布で研磨した。研磨時間が９０秒（つまりドラム上段と下段での夫々のウエーハ研磨時間を４５秒／ウエーハ１回転づつで実施）で、５ｎｍの粗さに改善でき、この方法でも実施例１と同じ面粗さの改善及び研磨時間の短縮が行えた。本装置によれば１台の研磨装置で実施することができ、ウエーハの移し替えが不要で装置の設置スペースも小さくすることができる。
実施例３
第１の研磨として、ウエーハ外周部の｛１１０｝面を中心に研磨し、その後、第２の研磨としてウエーハ全体を別な条件で研磨した。この第１の研磨は、第４図に示すような従来の研磨装置を２台用い、研磨布としては不織布タイプ（アスカーＣ硬度６２）を使用し、研磨剤としてヒュームドシリカを用いた。また外周部の｛１１０｝面部分でウエーハの回転速度を遅くし、加工圧力をあげるように、｛１１０｝面即ち、＜１１０＞方向を中心とした外周部の±１５°では、ウェーハ回転速度を他の部分に比べ、２／３遅くし、ウェーハの研磨布への押圧力(研磨圧力)を他の部分に比べ１．５倍にして研磨し、｛１１０｝面部分の粗さが特に改善されるように研磨を行った。
第１の研磨条件で｛１１０｝面の粗さはおよそ５０秒で１５ｎｍに改善された。次いで外周部全体を、比較例２と同じ条件で研磨することで５ｎｍまで粗さを改善することができた。全体で８０秒程度と研磨時間も短縮された。
【発明の効果】
本発明によりウエーハ外周面取部の研磨プロセスにおいて研磨時間を短縮して、プロセスの生産性を向上させることが可能となった。
【図面の簡単な説明】
第１図はシリコンウエーハの外周面取部の面方位を示した略図である。
第２図は、本発明のウエーハ外周面取部研磨装置の一例を示した概略図である。
第３図は、  本発明の実施例１及び比較例１、２の研磨結果である平均粗さと研磨時間の関係を示す図である。
第４図は、従来のウエーハ外周部研磨装置の一例を示す概略図である。
【図１】
0003846706.tif 000002
【図２】
0003846706.tif 000003
【図３】
0003846706.tif 000004
【図４】
0003846706.tif 000005